(57)【要約】【課題】断熱性に優れ、かつ吸水した状態からの放水速度が速くてその回復性に優れたエチレン−酢酸ビニル共重合体ケン化物の発泡体を提供すること。【解決手段】２３℃の水中に５時間浸水させた直後の重量を浸漬前の重量の１．３倍以上とするもので、超臨界状態の不活性ガスを用いて発泡させてなること、不活性ガスが二酸化炭素または窒素であること、エチレン−酢酸ビニル共重合体ケン化物がホウ素化合物を含有してなること、発泡倍率が５〜８０倍であること等が好ましい実施態様である。【特許請求の範囲】
【請求項１】
２３℃の水中に５時間浸漬させた直後の重量が、浸漬前の重量の１．３倍以上であることを特徴とするエチレン−酢酸ビニル共重合体ケン化物発泡体。
【請求項２】
超臨界状態の不活性ガスを用いて発泡させてなることを特徴とする請求項１記載のエチレン−酢酸ビニル共重合体ケン化物発泡体。
【請求項３】
不活性ガスが二酸化炭素または窒素であることを特徴とする請求項２記載のエチレン−酢酸ビニル共重合体ケン化物発泡体。
【請求項４】
ホウ素化合物を含有してなることを特徴とする請求項１〜３いずれか記載のエチレン−酢酸ビニル共重合体ケン化物発泡体。
【請求項５】
発泡倍率が５〜８０倍であることを特徴とする請求項１〜４いずれか記載のエチレン−酢酸ビニル共重合体ケン化物発泡体。
【請求項６】
建材用途に用いることを特徴とする請求項１〜５いずれか記載のエチレン−酢酸ビニル共重合体ケン化物発泡体。
【発明の詳細な説明】
【０００１】
【発明の属する技術分野】
本発明は、エチレン−酢酸ビニル共重合体ケン化物（以下、ＥＶＯＨと略記する）発泡体に関し、さらに詳しくは、乾燥状態での断熱性に優れるのは勿論のこと、高湿度雰囲気中等で吸水して断熱効果が低下しても雰囲気の環境変化により放水が容易におこり断熱効果が急速に回復するＥＶＯＨ発泡体に関する。
【０００２】
【従来の技術】
従来より、ＥＶＯＨはガスバリア性、保香性、耐溶剤性、耐油性などに優れており、かかる特性を生かして、フィルムや容器等に成形されて食品包装材料、医薬品包装材料、工業薬品包装材料、農薬包装材料等の各種包装材料に多用されているが、一方では、かかるＥＶＯＨを断熱材等の用途へ用いるために、ＥＶＯＨを発泡させることも知られている。
【０００３】
例えば、ＥＶＯＨ中のエチレン含有量に合わせて特定の条件式を満足するように発泡剤を添加して特定の温度条件で発泡成形すること（特許文献１参照。）、ＥＶＯＨを架橋発泡させること（特許文献２参照。）、分解温度が１９０℃以上の発泡剤を用いて１．１〜５．０倍に発泡させること（特許文献３参照。）、ジカルボンアミド系発泡剤と炭酸水素ナトリウム発泡剤を用いて発泡させること（特許文献４参照。）、さらには、発泡性化合物を添加したエチレン−酢酸ビニル共重合体を乳化後にケン化して発泡性ＥＶＯＨ微粒子を得ること（特許文献５参照。）等が知られている。
【０００４】
【特許文献１】
特開昭４８−７８２７１号公報
【特許文献２】
特公昭４８−３６４７４号公報
【特許文献３】
特開昭４９−５４４６９号公報
【特許文献４】
特開昭５０−１３４６５号公報
【特許文献５】
特開平３−２９０４４５号公報
【０００５】
【発明が解決しようとする問題点】
しかしながら、上記の特許文献１〜５に記載の開示方法では、断熱効果について改善の余地があり、さらに吸水（吸湿）状態から水を放出する放水速度についても問題が残るものである。すなわち、日本のような高温・多湿気候下で建築用断熱材として使用すると、断熱材界面で結露することが多く、その結果結露水を吸水して断熱効果が低下することが懸念されるので、一旦吸水した水を環境の変化に応じて容易に放水して、断熱性が回復することが重要で、乾燥時の断熱性に優れることは勿論、吸水（吸湿）状態からの断熱効果の回復性に優れたＥＶＯＨ発泡体が望まれるところである。
【０００６】
【問題点を解決するための手段】
そこで、本発明者等は上記の事情に鑑みて鋭意研究した結果、２３℃の水中に５時間浸漬させた直後の重量が、浸漬前の重量の１．３倍以上であるＥＶＯＨ発泡体が、上記の目的に合致することを見出して本発明を完成するに至った。
また、本発明においては、超臨界状態の不活性ガスを用いて発泡させてなること、不活性ガスが二酸化炭素または窒素であること、ＥＶＯＨがホウ素化合物を含有してなること、発泡倍率が５〜８０倍であること等が、本発明の好ましい実施態様である。
【０００７】
上記の吸水倍率を有するＥＶＯＨ発泡体は本発明固有のものであり、従来公知のＥＶＯＨ発泡体ではかかる倍率のものは見当たらない。すなわち、従来のＥＶＯＨ発泡体は、吸水倍率が小さく、殆ど水を吸収しないので、断熱効果の面ではメリットがあると考えられるが、一旦水を吸収してしまうと、それを放出することは難しく、結果的に恒久的な断熱効果が損なわれることが多い。
本発明では、かかる従来品とは逆に発泡体が例え吸水しても、容易に放水することができれば長期的な断熱効果が保持され、また発泡体に多少の水が吸収され断熱効果が低下してもそれは一時的な現象にとどめられるとの認識から、発泡体の吸水倍率を大きくすることによって従来技術の欠点を改善したものである。
【０００８】
【発明の実施の形態】
以下に、本発明を詳細に説明する。
本発明のＥＶＯＨ発泡体は、２３℃の水中に５時間浸漬させた直後の重量が、浸漬前の重量の１．３倍以上（さらには１．５倍以上、特には２．０倍以上、殊に２．５倍以上）であるもので、重量が１．３倍未満のものでは、従来品並みで本発明の目的を達成することが困難となる。
なお、本発明における発泡体の吸水倍率の計算で、ＥＶＯＨ発泡体の重量の測定にあたっては、１２０℃で５時間真空乾燥させたＥＶＯＨ発泡体（浸漬前の重量を測定）を２３℃の恒温水漕中に該発泡体が水上に浮遊しないように重石を付けて完全に浸漬・吸水させ、浸漬５時間後に水中から取り出して発泡体表面の付着水を拭き取って取り出し１５秒後の２３℃、５０％ＲＨ雰囲気下での重量を測定（浸漬後の発泡体の重量）するものである。
上記の重量変化の上限は特に制限されないが、吸水・吸湿時のＥＶＯＨ発泡体の寸法安定性等を考慮すれば、１０倍以下（さらには８倍以下、特に６倍以下）が好ましい。
【０００９】
かかる発泡体に用いるＥＶＯＨとしては、特に限定されないが、エチレン含有量は５〜６０モル％（さらには１０〜５０モル％、特には２０〜５０モル％、殊に２２．５〜４５モル％）が好ましく、かかるエチレン含有量が５モル％未満では耐水性、吸水・吸湿時の寸法安定性等が不十分となり、逆に６０モル％を越えると吸水・吸湿後の放水性が低下する傾向にあり好ましくない。
【００１０】
また、酢酸ビニル成分のケン化度は９０モル％以上（さらには９５モル％以上、特には９９モル％以上、殊に９９．５モル％以上）が好ましく、かかるケン化度が９０モル％未満では吸水・吸湿後の放水性が低下する傾向にあり好ましくない。
【００１１】
さらに、メルトフローレート（ＭＦＲ）（２１０℃、荷重２１６０ｇ。以下同様）は、０．１〜３５ｇ／１０分（さらには０．５〜２５ｇ／１０分、特には０．５〜２０ｇ／１０分、殊に１〜１５ｇ／１０分）が好ましく、該ＭＦＲが０．１ｇ／１０分未満では発泡時に押出機内が高トルク状態となって発泡が困難となり、逆に３５ｇ／１０分を越えると発泡時に発泡セル壁が潰れやすく発泡体の気泡が不均一になり好ましくない。
【００１２】
上記のＥＶＯＨは、本発明の目的を逸脱しない範囲で、共重合可能なエチレン性不飽和単量体を共重合していてもよく、かかる単量体としては、プロピレン、１−ブテン、イソブテン等のオレフィン類、アクリル酸、メタクリル酸、クロトン酸、（無水）フタル酸、（無水）マレイン酸、（無水）イタコン酸等の不飽和酸類あるいはその塩あるいは炭素数１〜１８のモノまたはジアルキルエステル類、アクリルアミド、炭素数１〜１８のＮ−アルキルアクリルアミド、Ｎ，Ｎ−ジメチルアクリルアミド、２−アクリルアミドプロパンスルホン酸あるいはその塩、アクリルアミドプロピルジメチルアミンあるいはその酸塩あるいはその４級塩等のアクリルアミド類、メタクリルアミド、炭素数１〜１８のＮ−アルキルメタクリルアミド、Ｎ，Ｎ−ジメチルメタクリルアミド、２−メタクリルアミドプロパンスルホン酸あるいはその塩、メタクリルアミドプロピルジメチルアミンあるいはその酸塩あるいはその４級塩等のメタクリルアミド類、Ｎ−ビニルピロリドン、Ｎ−ビニルホルムアミド、Ｎ−ビニルアセトアミド等のＮ−ビニルアミド類、アクリルニトリル、メタクリルニトリル等のシアン化ビニル類、炭素数１〜１８のアルキルビニルエーテル、ヒドロキシアルキルビニルエーテル、アルコキシアルキルビニルエーテル等のビニルエーテル類、塩化ビニル、塩化ビニリデン、フッ化ビニル、フッ化ビニリデン、臭化ビニル等のハロゲン化ビニル類、酢酸アリル、塩化アリル、アリルアルコール、ジメチルアリルアルコール、トリメチル−（３−アクリルアミド−３−ジメチルプロピル）−アンモニウムクロリド、アクリルアミド−２−メチルプロパンスルホン酸等が挙げられる。又、本発明の趣旨を損なわない範囲で、ウレタン化、アセタール化、シアノエチル化等、後変性されても差し支えない。また、ＥＶＯＨとして、例えば特開昭６０−１４４３０４号公報に記載の如きケイ素を含有したＥＶＯＨを用いることも可能である。
【００１３】
また、本発明においては、本発明の作用効果のさらなる向上を目指して、ＥＶＯＨにホウ素化合物を含有させることも好ましく、かかるホウ素化合物としては、ホウ酸、ホウ酸カルシウム、ホウ酸コバルト、ホウ酸亜鉛（四ホウ酸亜鉛，メタホウ酸亜鉛等）、ホウ酸アルミニウム・カリウム、ホウ酸アンモニウム（メタホウ酸アンモニウム、四ホウ酸アンモニウム、五ホウ酸アンモニウム、八ホウ酸アンモニウム等）、ホウ酸カドミウム（オルトホウ酸カドミウム、四ホウ酸カドミウム等）、ホウ酸カリウム（メタホウ酸カリウム、四ホウ酸カリウム、五ホウ酸カリウム、六ホウ酸カリウム、八ホウ酸カリウム等）、ホウ酸銀（メタホウ酸銀、四ホウ酸銀等）、ホウ酸銅（ホウ酸第２銅、メタホウ酸銅、四ホウ酸銅等）、ホウ酸ナトリウム（メタホウ酸ナトリウム、二ホウ酸ナトリウム、四ホウ酸ナトリウム、五ホウ酸ナトリウム、六ホウ酸ナトリウム、八ホウ酸ナトリウム等）、ホウ酸鉛（メタホウ酸鉛、六ホウ酸鉛等）、ホウ酸ニッケル（オルトホウ酸ニッケル、二ホウ酸ニッケル、四ホウ酸ニッケル、八ホウ酸ニッケル等）、ホウ酸バリウム（オルトホウ酸バリウム、メタホウ酸バリウム、二ホウ酸バリウム、四ホウ酸バリウム等）、ホウ酸ビスマス、ホウ酸マグネシウム（オルトホウ酸マグネシウム、二ホウ酸マグネシウム、メタホウ酸マグネシウム、四ホウ酸三マグネシウム、四ホウ酸五マグネシウム等）、ホウ酸マンガン（ホウ酸第１マンガン、メタホウ酸マンガン、四ホウ酸マンガン等）、ホウ酸リチウム（メタホウ酸リチウム、四ホウ酸リチウム、五ホウ酸リチウム等）などの他、ホウ砂、カーナイト、インヨーアイト、コトウ石、スイアン石、ザイベリ石等のホウ酸塩鉱物などが挙げられ、好適にはホウ砂、ホウ酸、ホウ酸ナトリウム（メタホウ酸ナトリウム、二ホウ酸ナトリウム、四ホウ酸ナトリウム、五ホウ酸ナトリウム、六ホウ酸ナトリウム、八ホウ酸ナトリウム等）が用いられる。
【００１４】
かかるホウ素化合物の含有量は特に限定されないが、ＥＶＯＨ１００重量部に対してホウ素換算で０．００１〜１重量部（さらには０．００１〜０．５重量部、特には０．００２〜０．３重量部、殊に０．００２〜０．１重量部）とすることが好ましく、かかる含有量が０．００１重量部未満では含有効果に乏しく、逆に１重量部を越えるときは発泡体表面にブリードして外観性が低下する恐れがあり好ましくない。なお、上記ホウ素化合物の含有量の測定に当たっては、樹脂組成物をアルカリ溶融してＩＣＰ発光分光分析により、ホウ素含有量を定量することで測定される。
【００１５】
かかるホウ素化合物をＥＶＯＨに含有させるにあたっては特に限定されず、▲１▼ホウ素化合物の水溶液にＥＶＯＨを接触させる方法、▲２▼ＥＶＯＨ溶液にホウ素化合物を接触させる方法、▲３▼二軸押出機等でＥＶＯＨとホウ素化合物を溶融混合する方法、▲４▼発泡成形時に直接ＥＶＯＨとホウ素化合物を混合する方法等が挙げられるが、ブリード抑制の面から通常は▲１▼の如く該水溶液にペレット状に成形されたＥＶＯＨを投入して攪拌しながら、上記のホウ素化合物を含有させることが好ましい。
【００１６】
上記のようなＥＶＯＨを用いて、発泡体を得る方法は特に限定されないが、超臨界状態の不活性ガスを用いてＥＶＯＨを発泡させることが好ましく、かかる方法について具体的に説明する。
【００１７】
まず、かかる発泡時に用いる不活性ガスとしては、二酸化炭素、窒素、アルゴン、ヘリウム等を挙げることができ、安全性・環境負荷の面から二酸化炭素あるいは窒素が好適に用いられる。
【００１８】
ＥＶＯＨを発泡させるにあたっては、発泡ガス供給装置を備え付けた単軸押出機、二軸押出機、タンデム型押出機等の公知のガス発泡成形機を用いることができ、かかるガス発泡成形機にＥＶＯＨを供給すると共に上記の不活性ガスを超臨界状態にして供給してＥＶＯＨと接触（ガス溶解工程）させて、その後温度を下げて冷却（冷却工程）させた後にダイ部分で一気に圧力開放して発泡させればよく、例えば、二酸化炭素の場合は、臨界圧力が７５．３ｋｇ／ｃｍ２で、臨界温度が３１．１℃、窒素の場合は臨界圧力が３４．６ｋｇ／ｃｍ２で、臨界温度が−１４７．０℃なので、かかる圧力以上で臨界温度以上にした二酸化炭素または窒素を超臨界状態で供給すればよい。このときのガスの供給量は、不活性ガスの種類によって一概に言えないが、ＥＶＯＨ１００重量部に対して不活性ガスが０．０１〜５０重量部（さらには０．０５〜２０重量部、特には０．１〜１０重量部、殊に０．５〜７．５重量部）とすることが好ましく、かかる供給量が０．０１重量部未満では発泡倍率が低下して十分な断熱効果が得られない恐れがあり、逆に５０重量部を越えると発泡体の気泡の均一性や表面の外観性が低下して好ましくない。
【００１９】
なお、上記のＥＶＯＨと不活性ガスの接触（ガス溶解工程）においては、溶融状態のＥＶＯＨ中に二酸化炭素を溶解させることが必要であるため、この工程での温度は１５０〜２８０℃（さらには１６０〜２６０℃、特には１７０〜      ２５０℃）に調整されることが好ましく、かかる温度が１５０℃未満ではＥＶＯＨの溶融が不十分なために不活性ガスの溶解が十分に進まない恐れがあり、逆に２８０℃を越えるとＥＶＯＨが熱劣化して着色等が発生することから好ましくない。
【００２０】
ＥＶＯＨと不活性ガスが接触してＥＶＯＨに不活性ガスが溶解した後は、温度を下げて発泡に適したＥＶＯＨの粘度に調整する（冷却工程）のである。このときの温度としては、上記のガス溶解工程よりも５０℃程度温度を下げて１００〜２３０℃（さらには１１０〜２２０℃、特には１３０〜２１０℃）で冷却することが好ましく、かかる温度が１００℃未満ではＥＶＯＨの粘度が高いため押出機内が高トルク状態となって加工が困難となり、逆に２３０℃を越えるとＥＶＯＨの粘度が低いため発泡成形時に発泡セルの壁が潰れやすく発泡体の気泡が不均一となって好ましくない。
【００２１】
かくして、冷却したＥＶＯＨはダイ部分で圧力が開放されることにより発泡を起こさせると共に、所望とする成形物の形状に合わせたダイから押出されて目的とするＥＶＯＨ発泡体が得られるのである。
【００２２】
得られる発泡体の発泡倍率としては、５〜８０倍（さらには１０〜７０倍、特には１０〜６０倍、殊に１５〜５０倍）とすることが好ましく、かかる発泡倍率が５倍未満では十分な断熱性能が得られない恐れがあり、逆に８０倍を越えると機械的強度が低下する恐れがあり好ましくない。
【００２３】
また、発泡体の気泡（セル）サイズは、直径１〜１０００μｍ（さらには５〜５００μｍ、特には７．５〜３００μｍ、殊に１０〜１００μｍ）が好ましく、かかるサイズが１μｍ未満では十分な断熱性能が得られない恐れがあり、逆に１０００μｍを越えると機械的強度が低下する恐れがあり好ましくない。
【００２４】
上記の発泡倍率や気泡サイズは、ＥＶＯＨのエチレン含有量、ケン化度、ＭＦＲ、ホウ素化合物の含有量、不活性ガス種、不活性ガス供給量、発泡成形温度及び圧力等によりコントロールすることができる。
また、気泡の形態としては、独立気泡と連続気泡のどちらでも構わないが、断熱性能を考慮すれば、独立気泡が好ましい。
【００２５】
なお、本発明においては、上記の発泡体を得るに際して、従来公知の発泡助剤（亜鉛、カルシウム、鉄、バリウム等の金属化合物、サリチル酸、フタル酸、ステアリン酸等の有機酸、尿素またはその誘導体など）や造核剤（ステアリン酸カルシウム、炭酸カルシウム、クレー、カオリン、タルク、シリカ等の無機充填剤）を併用して発泡させることも可能である。
【００２６】
本発明のＥＶＯＨ発泡体は、包装材（食品・精密部品など）、緩衝材（クッション材）、合成木材、家具、合成皮革、電気製品の部品、建材（天井・壁・床などの断熱材）、フィルター（浄化漕・浄水機など）、排水板（屋上緑化用・スキー場融雪防止用など）等に幅広く利用することができるが、特に建材（建築）用の断熱材として有用である。
【００２７】
【実施例】
以下、実施例を挙げて本発明を具体的に説明する。
なお、実施例中「部」、「％」とあるのは特に断りのない限り重量基準を示す。
【００２８】
実施例１
含水率４８％の多孔性ＥＶＯＨペレット［エチレン含有量２９モル％、ケン化度９９．７モル％、ＭＦＲ（２１０℃、荷重２１６０ｇで測定）が３．２ｇ／１０分］を０．１％のホウ酸水溶液に投入して、３０℃で４時間撹拌した後、１１０℃で８時間乾燥を行って、含水率０．３％のＥＶＯＨ組成物［ホウ素化合物含有量がＥＶＯＨ１００部に対してホウ素換算で０．０５部］を得た。
【００２９】
かかる組成物を用いてタンデム型押出発泡装置にて以下の要領でＥＶＯＨ発泡体を得た。
2004331823.tif 000002
【００３０】
〔ガス溶解工程〜冷却工程連結部分（冷却工程）〕
温度                    ２００℃
【００３１】
2004331823.tif 000003
【００３２】
〔ダイの条件〕
ダイ形状                幅１５０ｍｍのＴダイ
ダイ温度                １８５℃
上記で得られたＥＶＯＨ発泡体をサイジング装置を通して、厚さ２ｍｍのＥＶＯＨの発泡シートを得た。
【００３３】
得られた発泡シートから約１ｇを採取して１２０℃で５時間真空乾燥した後に精秤し、２３℃の水中に投入して、５時間浸水させた後の重量を電子天秤で測定した結果、吸水倍率は２．６倍であった。
【００３４】
また、得られた発泡シートの発泡倍率は２０倍、気泡サイズは４０μｍで、走査電子顕微鏡で調べたところ独立気泡を有するものであった。
【００３５】
次いで、得られた発泡シートについて、以下の評価を行った。
（断熱性）
２３℃、５０％ＲＨ雰囲気中で、得られた発泡シート（１０ｃｍ×１０ｃｍ）を表面温度８０℃のホットプレート上に置いて１分後の該シート表面の温度（空気層側）を測定して、以下のように評価した。
◎・・・４０℃未満
○・・・４０℃以上、６０℃未満
×・・・６０℃以上
【００３６】
（放水性）
得られた発泡シートを５日間水中に浸漬させた後、水中から取り出して表面の付着水を拭き取った後、２３℃、５０％ＲＨ雰囲気中に放置して、１０分ごとに重量を測定して含水率の変化を追跡し、含水率が５％になるまでの時間を調べて以下のように評価した。
◎・・・１時間未満
○・・・１時間以上、２時間未満
×・・・２時間以上
【００３７】
実施例２
実施例１において、ホウ酸を含有させなかった以外は実施例１と同様にして発泡シートを作製して、同様に評価を行った。
なお、得られた発泡シートについて、２３℃の水中に５時間浸水させた直後の重量を実施例１と同様に測定したところ、吸水倍率は１．５５倍であった。また、得られた発泡シートの発泡倍率は１１倍、気泡サイズは６０μｍで、走査電子顕微鏡で調べたところ独立気泡を有するものであった。
【００３８】
実施例３
実施例１において、ガス溶解工程（第一押出機）の圧力を３０ｋｇ／ｃｍ２として２０℃の二酸化炭素を供給した以外は実施例１と同様にして発泡シートを作製して、同様に評価を行った。
なお、得られた発泡シートについて、２３℃の水中に５時間浸水させた直後の重量を実施例１と同様に測定したところ、吸水倍率は１．３８倍であった。また、得られた発泡シートの発泡倍率は５．５倍、気泡サイズは１００μｍで、走査電子顕微鏡で調べたところ独立気泡を有するものであった。
【００３９】
実施例４
実施例１において、ガス溶解工程（第一押出機）の圧力を１６０ｋｇ／ｃｍ２とした以外は実施例１と同様にして発泡シートを作製して、同様に評価を行った。
なお、得られた発泡シートについて、２３℃の水中に５時間浸水させた直後の重量（ｇ）を実施例１と同様に測定したところ、吸水倍率は２．７倍であった。また、得られた発泡シートの発泡倍率は２３倍、気泡サイズは３０μｍで、走査電子顕微鏡で調べたところ独立気泡を有するものであった。
【００４０】
実施例５
実施例１において、不活性ガスの供給量をＥＶＯＨ１００部に対して５部とした以外は実施例１と同様にして発泡シートを作製して、同様に評価を行った。
なお、得られた発泡シートについて、２３℃の水中に５時間浸水させた直後の重量（ｇ）を実施例１と同様に測定したところ、吸水倍率は２．９倍であった。また、得られた発泡シートの発泡倍率は２９倍、気泡サイズは４０μｍで、走査電子顕微鏡で調べたところ独立気泡を有するものであった。
【００４１】
実施例６
実施例１において、不活性ガスを窒素とした以外は実施例１と同様にして発泡シートを作製して、同様に評価を行った。
なお、得られた発泡シートについて、２３℃の水中に５時間浸水させた直後の重量（ｇ）を実施例１と同様に測定したところ、吸水倍率は２．６倍であった。また、得られた発泡シートの発泡倍率は１９倍、気泡サイズは３０μｍで、走査電子顕微鏡で調べたところ独立気泡を有するものであった。
【００４２】
比較例１
ＥＶＯＨ（エチレン含有量２９モル％、ケン化度９９．７モル％、ＭＦＲ３．３ｇ／１０分）１００部に対して発泡剤としてバリウムアゾカルボキシレートを１部添加して２３０℃で化学発泡させて発泡シートを得て、実施例１と同様に評価を行った。
なお、得られた発泡シートについて、２３℃の水中に５時間浸水させた直後の重量（ｇ）を実施例１と同様に測定したところ、吸水倍率は１．１８倍であった。また、得られた発泡シートの発泡倍率は２．５倍、気泡サイズは３００μｍで、走査電子顕微鏡で調べたところ独立気泡を有するものであった。
【００４３】
実施例及び比較例の評価結果を表１に示す。
【００４４】
2004331823.tif 000004
【００４５】
【発明の効果】
本発明のＥＶＯＨ発泡体は特定の吸水倍率を有するため、乾燥状態での断熱性に優れることは勿論のこと、一旦吸水状態になっても環境変化に応じて放水速度が速くてその断熱性の回復性に優れ、例えば、断熱用途に使用したときに、結露水を吸収しても放水速度が速いため、断熱性の回復速度が速いという特性を備えるもので、建築用の断熱材（天井・壁・床などの断熱材）をはじめ、包装材（食品・精密部品など）、緩衝材（クッション材）、さらには合成木材、家具、合成皮革、電気製品の部品、フィルター（浄化漕・浄水機など）、排水板（屋上緑化用・スキー場融雪防止用など）等にも、幅広く利用することができる。